(57)【特許請求の範囲】
【請求項１】
既設道路舗装に局所的に発生する破損個所を補修するために常温にて施工可能な常温合材において、
骨材と、前記骨材の表面を被膜するアスファルトと、前記アスファルトの表面を被膜する混合物と、アルカリ系材料とを備え、
前記混合物は、脂肪酸と、当該脂肪酸の濃度を薄める希釈剤としての亜リン酸エステルとを混ぜ合わせて構成されており、
前記アルカリ系材料は、前記脂肪酸と鹸化反応を起こす
ことを特徴とする常温合材。
【請求項２】
前記脂肪酸は、亜麻仁油脂肪酸である
ことを特徴とする請求項１に記載の常温合材。
【請求項３】
前記亜麻仁油脂肪酸の配合重量と、前記亜リン酸エステルの配合重量は、重量比で９５〜５０：５〜５０である
ことを特徴とする請求項２に記載の常温合材。
【請求項４】
前記脂肪酸は、植物脂肪酸の亜麻仁油タイプである
ことを特徴とする請求項１に記載の常温合材。
【請求項５】
既設道路舗装に局所的に発生する破損個所を補修するために常温にて施工可能な常温合材の製造方法において、
骨材にアスファルトを混合して前記骨材の表面に前記アスファルトを被膜させる第一混合工程と、
亜麻仁油脂肪酸と亜リン酸エステルを混ぜて混合物を形成する混合物形成工程と、
表面に前記アスファルトが被膜された前記骨材と前記混合物とを混合して前記アスファルトの表面に前記混合物を被膜させる第二混合工程と、
前記第二混合工程で形成された材料にアルカリ系材料をさらに混合させるアルカリ系材料混合工程、を備えた
ことを特徴とする常温合材の製造方法。
【発明の詳細な説明】
【技術分野】
【０００１】
本発明は、常温合材および常温合材の製造方法に関する。
【背景技術】
【０００２】
既設道路舗装において局所的に発生する破損個所を補修するために、常温状態で施工可能な常温アスファルト混合物（常温合材）が使用されている。従来の常温アスファルト混合物としては、鉱物油等を使用してアスファルト混合物の粘度を強制的に低下させる、いわゆるカットバックアスファルト混合物があった。カットバックアスファルト混合物は、鉱物油等のカットバック材でアスファルトを軟化させて施工を行い、施工後は、カットバック材が揮発することで、アスファルト混合物の強度を発現させる。【０００３】
しかし、カットバックアスファルト混合物では、施工後の混合物強度が極端に低く、養生時間が長くなるといった問題があった。この問題を解決するには、カットバックアスファルト混合物を施工後、急速に固化させる必要があるが、常温で鉱物油を固化させることはできない。そこで、通常使用するアスファルト混合物の材料に、油脂または脂肪酸にアルカリ性添加物を添加・混合して、アスファルトの粘度を低下させたアスファルト混合物（特許文献１参照）があった。特許文献１のアスファルト混合物は、施工中もしくは施工直後にアスファルト混合物に硬化促進剤を供給することにより、油脂または脂肪酸とアルカリ分とが急速に鹸化反応し、硬化することで早期の交通開放が可能となる。
【先行技術文献】
【特許文献】
【０００４】
【特許文献１】特許５５８３９７８号公報
【発明の概要】
【発明が解決しようとする課題】
【０００５】
特許文献１のアスファルト混合物では、養生時間を短くすることができるものの、アスファルト混合物の使用（交通開放）が可能となる可使時間（アスファルト混合物の硬化時間）を遅くして所望の時間に調整することはできない。【０００６】
そこで、本発明は、これらの問題に鑑みて創案されたものであり、アスファルト混合物の硬化時間を所望の時間に調整できる常温合材および常温合材の製造方法を提供することを課題とする。
【課題を解決するための手段】
【０００７】
前記課題を解決するための本発明は、既設道路舗装に局所的に発生する破損個所を補修するために常温にて施工可能な常温合材において、骨材と、アスファルトと、混合物と、アルカリ系材料とを備え、前記混合物は、脂肪酸と、当該脂肪酸の濃度を薄める希釈剤としての亜リン酸エステルとを混ぜ合わせて構成されていることを特徴とする常温合材である。【０００８】
このような構成の常温合材によれば、希釈剤としての亜リン酸エステルを添加して脂肪酸の濃度を薄めることで、アスファルトの固化速度を遅くできるので、アスファルト混合物の硬化時間を所望の時間に調整できる。これによって、硬化時間を補修の施工に好ましい時間（５〜２５分）に調整することができる。【０００９】
本発明の常温合材は、前記脂肪酸が亜麻仁油脂肪酸であるものが好ましい。このような構成によれば、アスファルト混合物の硬化時間を調整し易くなる。【００１０】
また、本発明の常温合材は、前記亜麻仁油脂肪酸の配合重量と、前記亜リン酸エステルの配合重量は、重量比で９５〜５０：５〜５０であるものが好ましい。このような構成によれば、アスファルト混合物の硬化時間を、補修の施工時間に好ましい長さに調整することができるとともに、アスファルト混合物の硬化後の強度（安定度）を確保することができる。
本発明の常温合材は、前記脂肪酸は、植物脂肪酸の亜麻仁油タイプであるものが好ましい。
前記課題を解決するための第二の本発明は、既設道路舗装に局所的に発生する破損個所を補修するために常温にて施工可能な常温合材において、骨材と、アスファルトと、混合物と、アルカリ系材料とを備え、前記混合物は、脂肪酸と、当該脂肪酸の濃度を薄める希釈剤としての亜リン酸エステルとを混ぜ合わせて構成されており、前記骨材と前記アスファルトとが混合されたものに混合され、前記アルカリ系材料は、前記骨材と前記アスファルトと前記混合物とが混合されたものに混合されることを特徴とする常温合材である。
前記課題を解決するための第三の本発明は、既設道路舗装に局所的に発生する破損個所を補修するために常温にて施工可能な常温合材の製造方法において、骨材にアスファルトを混合する第一混合工程と、亜麻仁油脂肪酸と亜リン酸エステルを混ぜて混合物を形成する混合物形成工程と、混合された前記骨材と前記アスファルトに前記混合物を混合する第二混合工程と、前記第二混合工程で形成された材料にアルカリ系材料をさらに混合させるアルカリ系材料混合工程、を備えたことを特徴とする。
【発明の効果】
【００１１】
本発明に係る常温合材および常温合材の製造方法によれば、アスファルト混合物の硬化時間を所望の時間に調整することができる。
【図面の簡単な説明】
【００１２】
【図１】本発明の第一実施形態に係る常温合材の施工手順を示した図であって、（ａ）は充填工程、（ｂ）は散水工程、（ｃ）は転圧工程を示した断面図である。
【図２】本発明の第一実施形態に係る常温合材の配合と硬化時間との関係を示したグラフである。
【図３】本発明の第一実施形態に係る常温合材の配合と安定度／フロー値との関係を示したグラフである。
【図４】本発明の第二実施形態に係る常温合材の配合と硬化時間との関係を示したグラフである。
【図５】本発明の第二実施形態に係る常温合材の配合と安定度／フロー値との関係を示したグラフである。
【図６】本発明の第三実施形態に係る常温合材の配合と硬化時間との関係を示したグラフである。
【図７】本発明の第三実施形態に係る常温合材の配合と安定度／フロー値との関係を示したグラフである。
【発明を実施するための形態】
【００１３】
本発明の第一実施形態に係る常温合材について、添付図面を参照しつつ詳細に説明する。図１に示すように、本発明に係る常温合材１は、常温にて施工可能なものであって、たとえば、アスファルト路面２上に発生した穴３の補修を行うためのものである。かかる常温合材１は、骨材とアスファルトと脂肪酸とキレート剤とアルカリ系材料とその他添加材とを備えて構成されている。
【００１４】
骨材は、粗骨材、細骨材、フィラーからなり、連続粒度を有するものが好ましい。粗骨材は、砕石、玉砕、砂利、鉄鋼スラグ等の公知のものである。その他、人口焼成骨材、焼成発泡骨材、人工軽量骨材、陶磁器粒、エメリーなども使用することができる。細骨材は、天然砂、人工砂、スクリーニングス等の公知のものである。フィラーは、石灰岩やその他の岩石を粉砕した石粉、消石灰、セメント、回収ダストまたはフライアッシュ等を用いる。骨材の最大粒径は、２．５ｍｍ〜１５ｍｍ程度のものが使用条件に応じて適宜採用される。たとえば、穴３が浅い場合や細い場合には、比較的小さい粒径２・５ｍｍを最大粒径とする。穴３が所定以上の大きさ（狭くない大きさ）の場合は、粒径５ｍｍを最大粒径とする。また、透水性が要求される場合には、大きい粒径１５ｍｍ程度を最大粒径とする。
【００１５】
アスファルトは、たとえば、ストレートアスファルトや天然アスファルトにて構成されている。脂肪酸は、本実施形態では、亜麻仁油脂肪酸が採用されている。亜麻仁油脂肪酸は、ヨウ素価が１８３〜２０３の範囲であり、その代表値は１８５である。キレート剤は、硬化時間を長くする役目を有するものであって、本実施形態では、亜リン酸エステルが採用されている。本実施形態では、亜麻仁油脂肪酸と亜リン酸エステルの配合比率は、重量比９５〜５０：５〜５０である。また、アスファルトの配合重量と、亜麻仁油脂肪酸および亜リン酸エステルの配合重量（亜麻仁油脂肪酸の重量と亜リン酸エステルの重量を合わせた重量）は同等である。アスファルトに亜麻仁油脂肪酸と亜リン酸エステルを配合することで、軟質アスファルトが形成されている。軟質アスファルトは、針入度３６０以上となっており、通常のアスファルトよりも軟質である。
【００１６】
針入度の測定は、ＪＩＳ  Ｋ２２０７の規格に基づいた試験機を用いて行っている。具体的には、恒温水槽で一定温度に保った試料に、既定の針が一定時間（５秒間）に進入する長さを０．１ｍｍ単位で計測している。
【００１７】
アルカリ系材料は、セメントが採用されている。かかるセメントとしては、ポルトランドセメント(JIS R 5210:2009)、高炉セメント(JIS R 5211:2009)、シリカセメント(JIS R 5212:2009)、フライアッシュセメント(JIS R 5213:2009)、エコセメント(JIS R 5214:2009)等が使用可能であり、第三実施形態においてはJWWA規格に記載されている、高流動性、超早強、無収縮のモルタルである。その他の添加材は、当該常温合材を加熱アスファルト混合物に風合いを似せるために用いる、酸化鉄や艶出し剤等からなる。骨材と、アスファルトと、亜麻仁油脂肪酸および亜リン酸エステルと、セメントと、その他添加材の配合比率は、略９０：４：３：３：０．６である。
【００１８】
かかる常温合材１を製造するに際しては、骨材にアスファルトを混合したのち、亜麻仁油脂肪酸と亜リン酸エステルを混ぜたものを混合する。その後にセメントおよびその他添加剤の一部、最後にその他添加剤の残りを混合して、常温合材１が完成する。なお、混合の際、過混合を防ぐため混合時間を入念に管理する。常温合材１は、袋に入れて貯蔵・搬送され、袋に保存された状態で販売される。
【００１９】
かかる常温合材１を施工するに際しては、充填工程と散水工程と転圧工程とを行う。図１の（ａ）に示すように、充填工程は、アスファルト路面２上に発生した穴３に常温合材１を充填する工程である。常温合材１の充填は、袋からシャベル等を用いて作業員が手作業で行う。常温合材１の充填量は、常温合材１が路面２の表面より、若干盛り上がる程度の量とする。補修する穴３が多数の場合や大きい場合には、手作業ではなく重機を用いて充填してもよい。
【００２０】
図１の（ｂ）に示すように、散水工程は、穴３に充填された常温合材１に水を撒く工程である。散水は散水ノズルを用いて作業員が手作業で行う。散水量は、常温合材１の質量２０ｋｇに対して１．５リットル以上である。
【００２１】
図１の（ｃ）に示すように、転圧工程は、散水された常温合材１を圧縮して、路面２と面一にする工程である。転圧は、シャベルで常温合材１の表面を叩いたり、転圧機で行ったりする。転圧後、所定時間養生することで、常温合材１が硬化する。
【００２２】
常温合材１の硬化は、散水によってセメントが亜麻仁油脂肪酸と結合し、亜麻仁油脂肪酸とセメントのアルカリ成分が鹸化反応を起こすことで為される。鹸化反応することで、常温合材１が硬化するので、路面２が使用可能となる。本実施形態に係る構成の常温合材１によれば、散水後、最遅で略１２分で硬化することが分かる（図２参照）。
【００２３】
以下に、図２を参照しながら、亜麻仁油脂肪酸とキレート剤（亜リン酸エステル）の配合を変えて硬化時間を測定した実験結果を説明する。かかる実験では、亜麻仁油脂肪酸とキレート剤の配合比（重量比）を、１００：０（亜麻仁油脂肪酸のみで、キレート剤なし）、８０：２０および５０：５０の三種として、常温合材が硬化する時間を計測した。配合比１００：０では硬化時間は略３分、配合比８０：２０では硬化時間は略７分、配合比５０：５０では硬化時間は略１２分である。以上の結果より、亜麻仁油脂肪酸に対してキレート剤の配合割合が大きくなると、硬化時間が長くなる傾向が得られる。
【００２４】
ここで、硬化時間について検討すると、硬化時間が短すぎると、転圧工程が完了する前に常温合材が硬化してしまうという問題が発生する。一方、硬化時間が長すぎると、交通開放までの時間（可使時間）が長くなってしまうという問題が発生する。その他、可使時間を長くする目的でキレート剤（亜リン酸エステル）を多く配合すると硬化後の強度低下と言う問題が発生する。これら全体を考慮すると、施工時間と、交通開放までの時間と、硬化後の強度（安定度）のバランスがとれた好ましい硬化時間は５〜２５分程度である。本実施形態のように、亜麻仁油脂肪酸とキレート剤の配合比を８０：２０とすると、硬化時間が７分となることから、転圧工程の施工時間を確保できつつ早期の交通開放が可能となる。また、亜麻仁油脂肪酸とキレート剤の配合比を５０：５０（亜麻仁油脂肪酸の配合重量と、亜リン酸エステルの配合重量を同等）とすると、硬化時間が１２分となることから、施工時間と、交通開放までの時間と、硬化後の強度（安定度）のバランスを取ることができる。常温合材１は、袋に入れた状態で貯蔵されるが、キレート剤を含むことで、硬化し難くなるため、貯蔵安定性を高めることができる。
【００２５】
次に、図３を参照しながら、亜麻仁油脂肪酸とキレート剤（亜リン酸エステル）の配合を変えて安定度／フロー値を測定した実験結果を説明する。かかる実験では、亜麻仁油脂肪酸とキレート剤の配合比（重量比）を、８０：２０、７５：２５、７０：３０、６５：３５および６０：４０の五種として、マーシャル安定度試験を行い、安定度／フロー値（１００ｋｇｆ／ｃｍ）を算出した。その結果、亜麻仁油脂肪酸にキレート剤を添加した場合、キレート剤の配合比率を増加させることで、安定度／フロー値が低くなることが分かった。安定度／フロー値が低くなることで、変形追従性が高くなるので、路面補修に適用した場合、ひび割れや飛散が生じ難くなるので好ましい。つまり、本実施形態のように、亜麻仁油脂肪酸とキレート剤の配合比を９５〜５０：５〜５０と変化させることにより、施工時間と交通開放までの時間とのバランスを取りつつ、現場毎の要求性能（変形追従性や強度（安定度））を満たすことができる。
【００２６】
以上説明したように、本実施形態の常温合材１によれば、亜麻仁油脂肪酸に、当該脂肪酸の濃度を薄めるキレート剤（亜リン酸エステル）を混合したことで、アスファルトの固化速度を遅くできる。よって、アスファルト混合物の硬化時間を所望の時間に調整でき、硬化後の強度（安定度）も調整することが可能である。
【００２７】
また、本実施形態の常温合材は、脂肪酸が亜麻仁油脂肪酸であり、キレート剤が亜リン酸エステルであるので、アスファルト混合物の硬化時間を調整し易くなる。さらに、アスファルトの針入度が３６０以上であるので、フロー値が大きく（安定度/フロー値が小さく）なり、既設路面等の変形に対する追従性能が向上する。したがって、アスファルトのひび割れや飛散が生じにくくなる。
【００２８】
さらに、本実施形態の常温合材は、亜麻仁油脂肪酸の基本配合重量比と、亜リン酸エステルの基本配合重量比は９５〜５０：５〜５０であり、配合重量比を変化させることにより硬化時間を施工に適度な時間、安定度（強度）、フロー（変形追従性）をコントロールすることができる。
【００２９】
本発明の第二実施形態に係る常温合材について説明する。第二実施形態に係る常温合材は、脂肪酸として米ぬか脂肪酸が採用されている。第二実施形態の常温合材は、第一実施形態の常温合材と比較して、脂肪酸を亜麻仁油脂肪酸に替えて米ぬか脂肪酸としたものである。米ぬか脂肪酸は、ヨウ素価が９８〜１０８の範囲であり、亜麻仁油脂肪酸より低くなっている。その他の構成については、第一実施形態と同様である。キレート剤は第一実施形態と同様に亜リン酸エステルが採用されている。本実施形態では、米ぬか脂肪酸と亜リン酸エステルの配合比率は、重量比で９５〜５５：５〜４５である。また、アスファルトの配合重量と、米ぬか脂肪酸および亜リン酸エステルの配合重量（米ぬか脂肪酸の重量と亜リン酸エステルの重量を合わせた重量）は略同等である。アスファルトに米ぬか脂肪酸と亜リン酸エステルを配合することで、軟質アスファルトが形成されている。軟質アスファルトは、針入度３６０以上となっており、通常のアスファルトよりも非常に軟質である。
【００３０】
以下に、図４を参照しながら、米ぬか脂肪酸とキレート剤（亜リン酸エステル）の配合を変えて硬化時間を測定した実験結果を説明する。かかる実験では、米ぬか脂肪酸とキレート剤の配合比（重量比）を、１００：０（米ぬか脂肪酸のみで、キレート剤なし）、７５：２５および６５：３５の三種として、常温合材が硬化する時間を計測した。配合比１００：０では硬化時間は略３分、配合比７５：２５と配合比６５：３５では硬化時間は略４分である。なお、配合比７５：２５と配合比６５：３５では、グラフ上の違いはほとんどないが、詳細には、配合比６５：３５の方が硬化時間は僅かに長い。
【００３１】
以上の結果より、米ぬか脂肪酸に対してキレート剤の配合割合が大きくなると、硬化時間が長くなる傾向が得られる。したがって、キレート剤を多く配合することで、硬化時間を長くできることが分かる。また、米ぬか脂肪酸は、亜麻仁油脂肪酸と比較して、硬化時間が短くなる傾向がある。したがって、米ぬか脂肪酸は、補修する穴が小さく施工時間が短くて済む場合に適している。
【００３２】
次に、図５を参照しながら、米ぬか脂肪酸とキレート剤（亜リン酸エステル）の配合を変えて安定度／フロー値を測定した実験結果を説明する。かかる実験では、亜麻仁油脂肪酸とキレート剤の配合比（重量比）を、８５：１５、８０：２０、７５：２５、７０：３０、６５：３５および６０：４０の六種として、マーシャル安定度試験を行い、安定度／フロー値（１００ｋｇｆ／ｃｍ）を算出した。その結果、亜麻仁油脂肪酸にキレート剤を添加した場合、キレート剤の配合比率を増加させることで、安定度／フロー値が低くなることが分かった。キレート剤の配合比率の増加による、安定度／フロー値の低下傾向は、米ぬか脂肪酸の方が、亜麻仁油脂肪酸よりも大きい。つまり、米ぬか脂肪酸の方が、亜麻仁油脂肪酸よりも、変形追従性が高くなる傾向が高く、路面補修においてひび割れや飛散が生じにくくなる作用効果が大きい。
【００３３】
第二実施形態の常温合材においても、第一実施形態の常温合材と同様に、アスファルトの固化速度を遅くできる。よって、アスファルト混合物の硬化時間を所望の時間に調整でき、補修の施工時間を確保することができる。さらに、アスファルト混合物の変形追従性を高くでき、ひび割れや飛散が生じにくくなる。
【００３４】
本発明の第三実施形態に係る常温合材について説明する。第三実施形態に係る常温合材は、脂肪酸として植物脂肪酸の亜麻仁タイプ（ヨウ素価１７０調整）（以下、「植物脂肪酸」と記す。）が採用されている。第三実施形態の常温合材は、第一実施形態の常温合材と比較して、脂肪酸を亜麻仁油脂肪酸に替えて植物脂肪酸にしたものである。植物脂肪酸は、ヨウ素価が１７０以上で代表値が１７２であり、亜麻仁油脂肪酸よりも若干低くなっている。植物脂肪酸の亜麻仁タイプは、亜麻仁油を主原料とする脂肪酸と、その他不飽和成分が少ない脂肪酸（主に菜種、コーン、大豆を主原料とする脂肪酸）とを混合させて、ヨウ素価の下限を１７０としたものである。亜麻仁油脂肪酸とその他の脂肪酸の配合比率は、６０〜８０：４０〜２０である。その他の構成については、第一実施形態と同様である。キレート剤は第一実施形態と同様に亜リン酸エステルが採用されている。本実施形態では、植物脂肪酸と亜リン酸エステルの配合比率は、重量比で１００〜８０：０〜２０である。また、アスファルトの配合重量と、植物脂肪酸および亜リン酸エステルの配合重量（植物脂肪酸の重量と亜リン酸エステルの重量を合わせた重量）は略同等である。アスファルトに植物脂肪酸と亜リン酸エステルを配合することで、軟質アスファルトが形成されている。軟質アスファルトは、針入度３６０以上となっており、通常のアスファルトよりも非常に軟質である。
【００３５】
以下に、図６を参照しながら、植物脂肪酸とキレート剤（亜リン酸エステル）の配合を変えて硬化時間を測定した実験結果を説明する。かかる実験では、植物脂肪酸とキレート剤の配合比（重量比）を、１００：０（植物脂肪酸のみで、キレート剤なし）、９０：１０および８０：２０の三種として、常温合材が硬化する時間を計測した。配合比１００：０では硬化時間は略５分、配合比９０：１０と配合比８０：２０では硬化時間は略６分である。なお、配合比９０：１０と配合比８０：２０では、グラフ上の違いはほとんどないが、詳細には、配合比８０：２０の方が硬化時間は僅かに長い。
【００３６】
以上の結果より、植物脂肪酸に対してキレート剤の配合割合が大きくなると、硬化時間が長くなる傾向が得られる。したがって、キレート剤を多く配合することで、硬化時間を長くできることが分かる。また、植物脂肪酸は、亜麻仁油脂肪酸と比較して、硬化時間が短くなる傾向があり、米ぬか脂肪酸と比較して硬化時間が長くなる傾向がある。したがって、植物脂肪酸は、亜麻仁油脂肪酸と米ぬか脂肪酸の中間の性状を表し、施工現場に合わせた使い分けが可能である。
【００３７】
次に、図７を参照しながら、植物脂肪酸とキレート剤（亜リン酸エステル）の配合を変えて安定度／フロー値を測定した実験結果を説明する。かかる実験では、植物脂肪酸とキレート剤の配合比（重量比）を、１００：０、９５：５、９０：１０、８５：１５、および８０：２０の五種として、マーシャル安定度試験を行い、安定度／フロー値（１００ｋｇｆ／ｃｍ）を算出した。その結果、植物脂肪酸にキレート剤を添加した場合、キレート剤の配合比率を増加させることで、安定度／フロー値が低くなることが分かった。キレート剤の配合比率の増加による、安定度／フロー値の低下傾向は、植物脂肪酸の方が、亜麻仁油脂肪酸よりも大きいが、米ぬか脂肪酸より小さい。つまり、植物脂肪酸の方が、亜麻仁油脂肪酸よりも、変形追従性が高くなる傾向があり、米ぬか脂肪酸より変形追従性が低くなる傾向がある。路面補修において、それぞれの現場に即した使い分けを行うことによる、より現場に即した製品を提供することが可能である。
【００３８】
第三実施形態の常温合材においても、第一実施形態の常温合材と同様に、アスファルトの固化速度を遅くできる。よって、アスファルト混合物の硬化時間を所望の時間に調整でき、補修の施工時間を確保することができる。さらに、アスファルト混合物の変形追従性を高くでき、ひび割れや飛散が生じにくくなる。また、第三実施形態の常温合材では、第一及び第二実施形態と比較して、低温凝固による白濁を低減できる。これによって、当該常温合材を低温時または寒冷地の冬季に使用した際に、脂肪酸凝固によるワーカビリティの低下や、酸と塩基成分の反応（鹸化反応）の妨げになることを防止できる。さらに、第三実施形態の常温合材は、第一及び第二実施形態と比較して、安価に製造できる。
【００３９】
以上、本発明を実施するための形態について説明したが、本発明は前記実施の形態に限定する趣旨ではなく、本発明の趣旨を逸脱しない範囲で適宜設計変更が可能である。たとえば、前記実施形態では、脂肪酸が、亜麻仁油脂肪酸、米ぬか脂肪酸および植物脂肪酸であって、キレート剤が亜リン酸エステルであるがこれに限定されるものではない。
【符号の説明】
【００４０】
１      常温合材
２      アスファルト路面
３      穴
【図１】
0006893291.tif 000002
【図２】
0006893291.tif 000003
【図３】
0006893291.tif 000004
【図４】
0006893291.tif 000005
【図５】
0006893291.tif 000006
【図６】
0006893291.tif 000007
【図７】
0006893291.tif 000008